유리 기판 1 상 에 , 수지 필름 1 을 배치 하 고 , 또한 , 수지 필름 1 상 에 유리 기판 2 를 , 유리 기판 2 의 단부 로부터 의 거리 가 0 . 5 cm 인 곳 에 Ca 박막 영역 의 단부 가 오 도록 배치 하 였 다 . 이것 을 , 롤 온도 110 ℃ 로 설정 한 롤 라미네 이터 사이 를 , 0 . 3 MPa 의 압력 으로 통과 시켜 첩 합 함 으로써 , ( 유리 기판 2 ) / ( 수지 필름 1 ) / ( 유리 기판 1 ) 의 층 구성 을 갖 는 유리 적층 체 1 을 제작 하 였 다 . 얻 어 진 유리 적층 체 1 을 , 60 ℃ 90 % RH 의 환경 하 에 보관 하 여 , 약 24 시간 마다 , Ca 박막 영역 단부 의 변색 의 유무 를 관찰 함 으로써 , Ca 박막 영역 의 단부 의 변색 이 시작 되 는 시간 을 측정 하 였 다 . Ca 박막 영역 의 단부 변색 개시 시간 이 길 수록 , 수지 필름 의 투습 능력 이 우수 하 다 .